(57)【特許請求の範囲】
【請求項１】
単糸繊度が０．５ｄｔｅｘ以下の合成繊維未延伸マルチフィラメント糸を延伸仮撚加工するに際し、予め該合成繊維未延伸マルチフィラメント糸に下記（Ａ）〜（Ｃ）成分を必須成分として含有する油剤を付与せしめたものを用い、空気交絡処理により交絡度３０〜７０個／ｍの交絡を付与して、ヒーターの温度を２５０〜５００℃に維持し加工速度８００ｍ／分以上で延伸仮撚することを特徴とする合成繊維の延伸仮撚加工方法。
（Ａ）プロピレンオキサイド（ＰＯ）とエチレンオキサイド（ＥＯ）との共重合体であって、平均分子量が１０００〜７０００、ＰＯ／ＥＯ共重合重量比が２０／８０〜８０／２０であるポリオキシアルキレングリコール共重合体：６０〜９０重量％
（Ｂ）プロピレンオキサイド（ＰＯ）とエチレンオキサイド（ＥＯ）との共重合体であって、平均分子量が８０００〜２００００、ＰＯ／ＥＯ共重合重量比が２０／８０〜８０／２０であるポリオキシアルキレングリコール共重合体：３〜２０重量％
（Ｃ）炭素数８〜１５のアルコールにプロピレンオキサイド及び／又はエチレンオキサイドを３〜９モル付加したエーテル化合物：５〜１５重量％
【請求項２】
該ヒーターが非接触ヒーターである請求項１記載の合成繊維の延伸仮撚加工方法。
【発明の詳細な説明】
【０００１】
【発明の属する技術分野】
本発明は、極細合成繊維未延伸マルチフィラメント糸を延伸と同時に仮撚加工する方法に関するものである。さらに詳しくは、本発明は極細合成繊維未延伸マルチフィラメント糸を延伸仮撚加工する際、毛羽や断糸が殆どなく安定した加工性が得られる延伸仮撚加工方法に関するものである。
【０００２】
【従来の技術】
従来、単糸繊度が細い極細加工糸は、通常の糸に比べて吸水性や風合及び保温性に優れている点で、インナーからアウター衣料まで幅広く使われるようになってきた。極細加工糸の単糸繊度は従来、１ｄｔｅｘ程度の物しか生産できなかったが、最近では０．５ｄｔｅｘ以下の物も開発されるようになり、より一層、風合や保温性に優れた加工糸が得られるようになってきた。一方、生産性向上のため、仮撚加工速度も非接触式ヒーターを用いた仮撚加工方式が主体となり、８００ｍ／分以上で加工されるのが一般的になってきた。特に最近では１０００ｍ／分以上の加工も商業的に実施されるようになってきた。
【０００３】
しかしながら、単糸繊度の低下及び加工速度の増大は、糸と各種接触体（例えば、ガイド、ローラー等）との摩擦の増大により、繊維の損傷による毛羽の発生及び断糸が増大するという問題を生じてきた。さらには、仮撚加工時に走行糸条に非常に大きい遠心力が働くため、油剤が繊維表面から絞られて振り切られ、ヒーター内のガイドにスラッジとして固着するという問題も発生した。
【０００４】
このような問題を解消するために、耐熱性や耐毛羽性に優れた油剤が数多く提案されている。まず仮撚加工時の耐熱性を改善した油剤としては、例えば特開昭５０−１５５７９５号公報に記載されているような分解揮発タイプのポリエーテルを主成分としたものが提案されている。また、極細糸用として耐毛羽性を改善した油剤としては、例えば特開昭６３−５０５２９号公報に記載されているようなエチレンオキサイドリッチなポリエーテルを添加したものが提案されている。確かにこのようなエチレンオキサイドリッチなポリエーテル添加油剤を単糸繊度１ｄｔｅｘ程度の糸に適用すると耐毛羽性の改善は可能であるが、単糸繊度０．５ｄｔｅｘ以下になると耐毛羽性の改善効果は少なく、未だ満足できるレベルまでには改善されていないのが実状である。
【０００５】
【発明が解決しようとする課題】
本発明は、上記従来技術を鑑みなされたもので、その目的とするところは、単糸繊度が０．５ｄｔｅｘ以下の極細合成繊維未延伸マルチフィラメント糸を延伸仮撚加工、特に摩擦仮撚加工機で加工する際、毛羽や断糸が殆どなく極めて安定した加工性が得られる延伸仮撚加工方法を提供することにある。
【０００６】
【課題を解決するための手段】
本発明者等は、前記目的を達成するために鋭意検討した結果、加熱残渣の少ないポリエーテルを主成分とする油剤に、少量の高分子量ポリエーテル化合物と特定のアルキルエーテル化合物を添加した油剤を付与した糸を用ると共に、摩擦仮撚加工機のヒーター前で空気交絡処理を施せば、毛羽や断糸の発生が極めて少なく安定した延伸仮撚加工が可能となり、かつ製織時に風綿の発生が極めて少ない極細仮撚加工糸が得られることを見いだし、本発明に到達した。
【０００７】
すなわち、本発明によれば、
「単糸繊度が０．５ｄｔｅｘ以下の合成繊維未延伸マルチフィラメント糸を延伸仮撚加工するに際し、予め該合成繊維未延伸マルチフィラメント糸に下記（Ａ）〜（Ｃ）成分を必須成分として含有する油剤を付与せしめたものを用い、空気交絡処理により交絡度３０〜７０個／ｍの交絡を付与して、ヒーターの温度を２５０〜５００℃に維持し加工速度８００ｍ／分以上で延伸仮撚することを特徴とする合成繊維の延伸仮撚加工方法、
（Ａ）プロピレンオキサイド（ＰＯ）とエチレンオキサイド（ＥＯ）との共重合体であって、平均分子量が１０００〜７０００、ＰＯ／ＥＯ共重合重量比が２０／８０〜８０／２０であるポリオキシアルキレングリコール共重合体：６０〜９０重量％
（Ｂ）プロピレンオキサイド（ＰＯ）とエチレンオキサイド（ＥＯ）との共重合体であって、平均分子量が８０００〜２００００、ＰＯ／ＥＯ共重合重量比が２０／８０〜８０／２０であるポリオキシアルキレングリコール共重合体：３〜２０重量％
（Ｃ）炭素数８〜１５のアルコールにプロピレンオキサイド及び／又はエチレンオキサイドを３〜９モル付加したエーテル化合物：５〜１５重量％」
が提供される。
【０００８】
【発明の実施の形態】
以下、本発明の実施の形態について詳細に説明する。
本発明が対象とする合成繊維未延伸マルチフィラメント糸は、延伸仮撚加工できるものであれば任意であり、例えば、ポリエチレンテレフタレート、ポリトリメチレンテレフタレート、ポリテトラメチレンテレフタレート、ポリシクロヘキサンジメチレンテレフタレート、ポリエチレン−２，６−ナフタレンジカルボキシレート等のポリエステル系合成繊維、ポリ−ε−カプラミド、ポリヘキサメチレンアジパミド等のポリアミド系合成繊維、ポリメタフェニレンイソフタラミド等のアラミド系合成繊維をあげることができる。なかでも、ポリエチレンテレフタレート、ポリトリメチレンテレフタレート、ポリテトラメチレンテレフタレート、ポリシクロヘキサンジメチレンテレフタレート、ポリエチレン−２，６−ナフタレンジカルボキシレート等のポリエステル系合成繊維、特にポリエチレンテレフタレートからなる合成繊維が好ましい。
【０００９】
該未延伸マルチフィラメントの単糸繊度は、０．５ｄｔｅｘ以下、好ましくは０．５〜０．２ｄｔｅｘの範囲である必要がある。単糸繊度が０．５ｄｔｅｘを超える場合には、必ずしも本発明の方法によらなくても、毛羽や断糸の少ない加工糸を安定して製造することができる。
【００１０】
本発明においては、このような合成繊維未延伸マルチフィラメント糸に、予め下記の（Ａ）〜（Ｃ）を必須成分として含有する油剤を付与していることが大切である。
【００１１】
まず（Ａ）成分であるポリオキシアルキレングリコール共重合体は、プロピレンオキサイド（ＰＯ）とエチレンオキサイド（ＥＯ）との共重合体であって、平均分子量が１０００〜７０００、好ましくは２０００〜６０００の範囲で、ＰＯ／ＥＯ共重合重量比が２０／８０〜８０／２０、好ましくは３０／７０〜７０／３０の範囲である、ランダムあるいはブロック型の共重合体である。なお、このポリオキシアルキレングリコール共重合体の片末端あるいは両末端は、エーテル、エステル、チオエーテル、アミノエーテル（−ＮＲ−）などの結合を介してアルキル基などで封鎖されていてもよい。
【００１２】
かかるポリオキシアルキレングリコール共重合体は、従来公知の方法でエチレンオキサイド及びプロピレンオキサイドを共重合することにより得られるが、通常はアルキレンオキサイドと反応できるような活性水素を少なくとも１ケ以上有する化合物を用い、これにエチレンオキサイド及びプロピレンオキサイドを共重合することにより製造される。ここで活性水素を有する化合物としては、活性水素を有する基が水酸基ならば１価以上のアルコール類、カルボキシル基ならば１価以上の塩基酸類、そしてアミノ基であれば１価以上のアミノ化合物などを挙げることができる。なかでもアルコール類を用いたものはヒータータールの発生が少なくなるので好ましい。
【００１３】
かかる（Ａ）成分の平均分子量が１０００未満では熱安定性に乏しく、分解揮散して平滑性が不十分となるだけでなく、摩擦仮撚具に使用されるウレタンゴムの膨潤性も悪化するので使用することは難しい。一方、平均分子量が８０００を越える場合には、油剤中に占める比率が高いので粘性アップにより平滑性が低下するため不適当である。またエチレンオキサイドの共重合比が８０重量％を越えると、摩擦仮撚具に使用されるウレタンゴムの膨潤性が大きく使用することは難しい。逆にエチレンオキサイドの共重合比が２０重量％未満の場合では、自己乳化性が低下するため、油剤を乳化するために必要な乳化剤が多くなり、仮撚加工性が低下するので好ましくない。
【００１４】
さらに油剤中における（Ａ）成分の含有量は、６０〜９０重量％、好ましくは７０〜９０重量％である必要があり、この範囲未満の場合には高温時の平滑性が低下し、逆にこの範囲を越える場合には、後述するエーテル成分やアニオン成分の含有量が不十分となって本発明の目的が達成できなくなる。
【００１５】
次に油剤の（Ｂ）成分であるポリオキシアルキレングリコール共重合体は、プロピレンオキサイド（ＰＯ）とエチレンオキサイド（ＥＯ）との共重合体であって、平均分子量が８０００〜２００００の範囲であり、比較的少量でも糸・糸間の静摩擦を下げることができる耐毛羽性を改善するための成分である。糸・糸間の静摩擦が高くなると延伸仮撚加工時の施撚及び解撚時に毛羽が発生しやすくなり、また、仮撚具との摩擦抵抗が低下して糸送りが悪くなる結果、解撚張力が高くなって毛羽が発生しやすくなる。このような耐毛羽剤である（Ｂ）成分は、従来の単糸繊度が大きい場合、すなわち１ｄｔｅｘ以上の場合では、糸・糸間の静摩擦が同じであっても未延伸マルチフィラメント糸を巻取る際の綾外れが多くなり、延伸仮撚加工時の解舒性が不良になって加工毛羽が逆に多くなるやすかったが、単糸繊度が０．５ｄｔｅｘ未満の場合には、この綾外れが発生し難くなることが判明した。ＰＯ／ＥＯ共重合重量比は２０／８０〜８０／２０の範囲が適当であるが、好ましくは３０／７０〜７０／３０の範囲である。勿論（Ａ）成分と同じく、このポリオキシアルキレングリコール共重合体の片末端あるいは両末端は、エーテル、エステル、チオエーテル、アミノエーテル（−ＮＲ−）などの結合を介してアルキル基などで封鎖されていてもよい。なお、かかるポリオキシアルキレングリコール共重合体の製造法は、上述の（Ａ）成分と同じである。
【００１６】
このような平均分子量が８０００〜２００００のポリオキシアルキレングリコール共重合体の処理剤中における含有量は、延伸仮撚加工時の毛羽発生防止のためには３重量％以上必要であるが、あまりに多くなりすぎると処理剤の粘性アップにより平滑性が低下して未延伸マルチフィラメント糸の製糸時の工程安定が低下すると共に、糸・糸間の静摩擦の低下が大きくなりすぎて巻取りも困難になるので２０重量％以下とする必要がある。好ましい範囲は５〜１５重量％である。
【００１７】
また、（Ｃ）成分であるエーテル化合物は、炭素数が８〜１５のアルコールにプロピレンオキサイド（ＰＯ）及び／又はエチレンオキサイド（ＥＯ）を３〜９モル付加させたものであり、油剤を未延伸マルチフィラメント糸に均一に付着させるために使用するものである。特に本発明が対象としている単糸繊度が０．５ｄｔｅｘ以下の極細糸は通常フィラメント数が多いため、単糸間に油剤の付着斑が発生しやすく、処理剤の均一付着が重要となってくる。該（Ｃ）成分としては、アルコールは直鎖状でも分岐状でもよいが、特に第二級又は第三級、なかでも第二級アルコールはより顕著な効果が得られるので好ましい。かかるアルコールとしては２−エチルヘキシルアルコール、６−ドデシルアルコール、炭素数が１２〜１４のセカンダリーアルコール等を好ましく用いることができる。特に好ましくは２−エチルヘキシルアルコールである。また、付加させるプロピレンオキサイド及び／又はエチレンオキサイドのモル数は、前記アルコ−ル１モル当たり合計で３〜９モル、特に７〜９モルが好ましい。付加量がこの範囲を外れると処理剤の濡れ性が低下して本発明の目的が達成できない。
【００１８】
このような（Ｃ）成分であるエーテル化合物の含有量は５〜１５重量％、好ましくは８〜１２重量％であることが必要である。含有量が５重量％未満の場合には、油剤の繊維への濡れ性が不十分となり、油剤を繊維に均一に付着させることが困難となる。一方、１５重量％を越える場合には、高温時の平滑性が不十分となり、また糸表面の油膜強度が不十分となるため、仮撚加工時の毛羽や断糸が増大する。
【００１９】
なお、上記成分の他に、本発明の目的を阻害しない範囲で、従来使用されているエステル化合物やエーテルエステル化合物等の平滑剤、ノニオン性界面活性剤、フッソ系界面活性剤、ポリエーテル変性シリコーン、酸化防止剤など任意の成分を配合してもよい。
【００２０】
以上に説明した油剤を合成繊維未延伸マルチフィラメント糸に付与する方法は特に限定されないが、通常該油剤を濃度５〜２０重量％の水性エマルジョンとして付与するのが適当である。この際、付与する方法としては、オイリングローラー方式、ノズルを用いる方式等、従来採用されているいずれの方式であってもよい。
【００２１】
未延伸マルチフィラメント糸への油剤の付与量（油剤有効成分として）は、マルチフィラメント糸重量を基準として０．６〜１．５重量％、好ましくは０．８〜１．２重量％の範囲とするのが適当ある。ここで各フィラメント糸に付着している油膜の平均厚さは、同一総繊度で同一付着量の場合、（１／フィラメント数）1/2に比例する。したがって、例えば、通常の単糸繊度である８３ｄｔｅｘ３６フィラメント（通常銘柄）と、単糸繊度が細い８３ｄｔｅｘ２８８フィラメント（極細銘柄）とを比較すると、極細銘柄は通常銘柄の約１／３の油膜となるので、同一の油膜厚さを形成するためには約３倍の付与量とする必要があることになる。すなわち、未延伸マルチフィラメント糸の集束性、潤滑性、及び延伸仮撚加工時の加工安定性の点から、下限は従来より多い０．６重量％とするのが好ましいのである。一方、付与量をあまりに多くしすぎると、未延伸マルチフィラメント糸を製糸する際の巻取性等の工程安定性には特に問題を生じないが、延伸仮撚加工する際にヒーターガイドにヒータータールが付着して安定に仮撚加工することが困難になるので上限は１．５重量％とするのが好ましい。
【００２２】
本発明においては、上記の油剤が付与された未延伸マルチフィラメント糸に、延伸仮撚加工工程に入る前、すなわち、延伸仮撚加工装置の第１ヒーターに入る前の段階で、空気交絡処理を施す必要がある。この空気交絡処理は、該未延伸マルチフィラメント糸の集束性を向上させて毛羽の発生を抑制し、製織時の風綿発生を抑制するために施すものである。従来、延伸仮撚加工した後に各種工程を通過させる際の毛羽発生を抑制するため、延伸仮撚加工後から巻取る前の段階で空気交絡処理が施される場合があった。しかし、単糸繊度が極めて細くなると、仮撚加工後の空気交絡処理では毛羽発生の抑制と、製織後の織物に交絡部分が残存する織欠点の問題抑制とを両立させることが困難である。これに対して、延伸仮撚撚装置の第１ヒーターに入る前の未延伸フィラメント糸に空気交絡処理を施す本発明によれば、上記油剤の効果と相俟って、毛羽発生が極めて少なくなることが判明した。空気交絡処理の方法としては、例えば従来公知のインターレースノズルを使用する方法が例示されるが、これに限定されるものではない。この際、付与する交絡数は多いほど集束性が向上して毛羽の発生は抑制されるが、圧空圧のアップによるエネルギーコストの増大や、製織後の織物に残留する交絡数が多くなるという問題もあるので、３０〜７０個／ｍ、好ましくは４０〜６０個／ｍとなる必要がある。交絡数が３０個／ｍ未満の場合は、未延伸マルチフィラメント糸の集束性が低下して延伸仮撚工程中に単糸が分離してしまい、毛羽が多発するので好ましくない。一方、７０個／ｍを超える場合は、得られる仮撚加工糸を構成する単糸同士の絡み合いが強くなりすぎるため、風合が硬くなるので好ましくない。
【００２３】
空気交絡処理が施された未延伸マルチフィラメント糸は、例えば第１ヒ−ター（前段と後段に２分割されていてもよい）が非接触ヒーターである仮撚加工機を用い、該ヒーターの温度を２５０〜５００℃に維持して延伸仮撚加工される。ここで、ヒーター温度が２５０℃未満の場合には十分な捲縮を付与することが困難となり、一方、５００℃を越える場合には毛羽が発生しやすくなる。なお、本発明は仮撚加工方式が摩擦仮撚加工方式の場合にその効果が大きいので好ましく、その摩擦方式はディスク、ベルトのいずれによるフリクション方式であってもよい。加工速度は８００ｍ／分以上、好ましくは１０００ｍ／分以上が適当である。
【００２４】
【実施例】
以下、実施例をあげて本発明をさらに具体的に説明する。なお、実施例における各評価項目は下記の方法で測定した（ＯＰＵ及び糸・金属接触体間の動摩擦については、未延伸マルチフィラメント糸では測定できなかったので、１．６５倍に冷延伸した延伸糸を使用した。
【００２５】
（１）ＯＰＵ（油剤付着量）
８３ｄｔｅｘ／２８８フィラメントの延伸糸約３ｇを、１０５℃×２時間乾燥後に重量ＷAを測定する。次いで、アルキルベンゼンスルホン酸ソーダを主成分とする洗浄用水溶液３００ｃｃ中に浸漬し、４０℃にて超音波を少なくとも１０分かける。洗浄液を廃棄し、４０℃の温水により３０分流水洗浄後、室温にて風乾する。その後、１０５℃×２時間乾燥後に重量ＷBを測定し、下記式より算出する。
ＯＰＵ（％）＝（ＷA−ＷB）／ＷB×１００
【００２６】
（２）糸・糸間の静摩擦
１３７ｄｔｅｘ／２８８フィラメントの未延伸マルチフィラメント糸ＦAを円筒の周りに、ラセン角±１５°で約１０ｇ（９．８ｃＮ）の巻き張力で前後に巻き付ける。この円筒は直径が２インチ（５．１ｃｍ）で、長さが３インチ（７．６ｃｍ）である。上述の未延伸マルチフィラメント糸を１２インチ（３０．５ｃｍ）ＦBとって、この円筒の上に掛けて、この時、ＦBがＦAの上層部にのっており、且つその巻き付け方向と平行になるようにする。ＦBの繊度（ｄｔｅｘ）の０．０４倍の荷重（ｇ単位）をＦBの一端にかけ、もう一方の端には、ストレインゲージを連結させる。円筒を０．００１６ｃｍ／秒の周速で１８０度回転させて、その時の張力を連続記録する。フィラメント間摩擦係数（ｆ）は、円筒上を走行するベルトの摩擦に関する良く知られた下記式より算出される。
ｆ＝１／π×ｌｎ（Ｔ２／Ｔ１）
ここで、Ｔ２はピーク張力の平均値（ｎ＝２５）、Ｔ１はＦBの一端にかけられた荷重により与えられる張力、ｌｎは自然対数記号である。なお、測定中に非可逆的な伸長、すなわち延伸が起ったサンプルのデータは使用しなかった。また測定雰囲気温度は２５℃とした。
【００２７】
（３）糸・金属接触体間の動摩擦
８３ｄｔｅｘ／２８８フィラメントの延伸糸を用い、繊維・金属間走行摩擦測定機で、走行速度３００ｍ／分、摩擦体として径６０ｍｍの梨地クロムピンを用い、接触角１８０度、摩擦体入側張力１０ｇ（Ｔ１）で摩擦体出側の張力（Ｔ２）を測定し糸・糸間の静摩擦に記載した式で摩擦係数をもとめた。
【００２８】
（４）原糸の巻姿
１３７ｄｔｅｘ／２８８フィラメントの未延伸マルチフィラメント糸の巻姿を肉眼判定し、綾外れの状態を次の３段階で示した。
○；綾外れが殆ど認められない  △；綾外れが少しあり  ×；綾外れが多い
【００２９】
（５）ヒーターガイド上のスラッジの発生状況
３週間仮撚加工後のヒーターガイド上に発生したスラッジ量の大小を肉眼判定し、１〜５級の判定を行った。１級（不可）〜５級（良）
【００３０】
（６）加工毛羽
東レ（株）製ＤＴ−１０４型毛羽カウンター装置を用いて、８３ｄｔｅｘ／２８８フィラメント仮撚加工糸を５００ｍ／分の速度で２０分間連続測定して発生毛羽数をカウントした。
【００３１】
（７）風綿
８３ｄｔｅｘ／２８８フィラメント仮撚加工糸を１０００ｍ／分の速度で解舒し、その際ワッシャーテンサーを通して張力が１５±１ｇになるように調整して４時間走行させた後、ワッシャーテンサー上の風綿量を肉眼観察し３段階で示した。
○；風綿が殆ど認められない  △；風綿が少しあり  ×；風綿が多い
【００３２】
（８）風合い
８３ｄｔｅｘ／２８８フィラメント仮撚加工糸の筒編みを触感にて３段階で評価した。
○；ガサツキ感が認められない  △；ガサツキ感が少しあり  ×；ガサツキ感大
【００３３】
［実施例１］
固有粘度が０．６４のポリエチレンテレフタレートを紡糸速度３１００ｍ／分で溶融紡糸し、その際、走行糸条に表１記載の組成の油剤を濃度１０重量％の水系エマルジョンとして純分付着量が１．０重量％となるように付着させた。得られた伸度１５０％、丸断面の１３７ｄｔｅｘ／２８８フィラメントの未延伸マルチフィラメント糸を、非接触式第１ヒータ手前でインターレースノズルを用いて圧空圧２Ｋｇ／ｃｍ2（０．１９６ＭＰａ）で空気交絡処理を施し、延伸同時仮撚装置（糸条入側の非接触式第１ヒータの上段ヒータＨＡの長さを０．３ｍ、設定温度を４５０℃、熱処理時間を０．０１８秒とし、糸条出側の非接触式第１ヒータの下段ヒータＨＢの長さを０．７ｍ、設定温度を３００℃、熱処理時間を０．０４２秒）により、延伸倍率１．６５、加工速度１０００ｍ／分で延伸仮撚加工を施し、８３ｄｔｅｘ／２８８フィラメントの延伸仮撚加工糸を得た。その評価結果を表１に示す。
【００３４】
【表１】
0003909265.tif 000002
【００３５】
［実施例２］
圧空圧を変更して空気交絡処理を施す以外は実施例１の実験Ｎｏ２と同じ条件で紡糸及び延伸仮撚加工を実施し、加工毛羽及び風綿を評価した。その結果を表２に示す。
【００３６】
【表２】
0003909265.tif 000003
【００３７】
【発明の効果】
本発明の延伸仮撚加工方法によれば、加熱残渣の少ないポリオキシアルキレングリコールベース油剤に、特定の高分子量ポリオキシアルキレングリコールと特定のアルキルエーテル化合物とを配合した油剤が付与された未延伸マルチフィラメント糸を用い、仮撚加工機の第１ヒーター前で空気交絡処理を施しているので、単糸繊度が０．５ｄｔｅｘといった極細繊維であっても、毛羽や断糸の発生が殆どなく安定して延伸仮撚加工することができる。